(57)【特許請求の範囲】
【請求項１】
フルオレン骨格を有する樹脂と屈折率が１．７以上の金属酸化物粒子を含み、海島構造からなる相分離構造を有し、ヘーズが１％以上である光学シートであって、熱重量減少測定による５％重量損失温度が３３０℃以上である光学シート。
【請求項２】
前記フルオレン骨格を有する樹脂が下記式（１）で表される構成単位を有する樹脂とである請求項１に記載の光学シート。
【化１】
0005804317.tif 000006
（式中、Ｒ１およびＲ２ はそれぞれ独立して水素原子又はメチル基であり、ａおよびｂは相互に独立して１〜４の整数である。）
【請求項３】
金属酸化物粒子が酸化ジルコニウムである請求項１または２に記載の光学シート。
【請求項４】
酸化ジルコニウムがシランカップリング剤で表面処理されたものである請求項３に記載の光学シート。
【請求項５】
前記海島構造における島部の粒径分布の標準偏差ｓが、１．１μｍ以上である請求項１〜４のいずれかに記載の光学シート。
【請求項６】
請求項１〜５のいずれかに記載の光学シートからなる有機ＥＬ用光取り出しシート。
【請求項７】
請求項１〜５のいずれかに記載の光学シートを製造する方法であって、下記工程をこの順番で含む光学シートの製造方法。
工程Ａ：基材に、フルオレン骨格を有する樹脂と屈折率が１．７以上の金属酸化物粒子とを含む硬化性樹脂組成物を塗布する工程、
工程Ｂ：前記硬化性樹脂組成物を硬化させる工程、
工程Ｃ：１６０〜３００℃の温度で熱処理する工程。
【請求項８】
前記フルオレン骨格を有する樹脂が下記式（１）で表される構成単位を有する樹脂とである請求項７に記載の光学シートの製造方法。
【化２】
0005804317.tif 000007
（式中、Ｒ１およびＲ２ はそれぞれ独立して水素原子又はメチル基であり、ａおよびｂは相互に独立して１〜４の整数である。）
【請求項９】
工程Ａと工程Ｂの間に、下記工程Ｘを含む請求項７または８に記載の光学シートの製造方法。
工程Ｘ：溶剤を除去する工程
【請求項１０】
工程Ｂが、硬化性組成物を硬化させて屈折率が１．６５以上である硬化物を得る工程である請求項７〜９のいずれかに記載の光学シートの製造方法。
【発明の詳細な説明】
【技術分野】
【０００１】
本発明は、照明装置や表示装置の光取出し効率を向上させることが可能な光学シートおよび光学シートの製造方法に関する。
【背景技術】
【０００２】
有機ＥＬ照明や有機ＥＬディスプレイなどにおいて高輝度化が要求されているが、一般的に、有機ＥＬ素子内部の発光体から放出された光は、外部に放出される前に屈折率の異なる層を通過するため光の反射が生じ、輝度が低下してしまう。そこで、高輝度化達成のためには、発光体から放出される光を効率良く外部に取り出す必要があり、これまで様々な検討がなされている。
【０００３】
例えば、特許文献１には、基板上に回折格子構造を形成することによって、発光体から放出される光を素子外部に取り出す方法が開示されている。具体的には、反射型の回折格子を用いてトップエミッション型の有機ＥＬ素子の発光層から放出される光を外部に取り出す方法や、透過型の回折格子を用いてボトムエミッション型の有機ＥＬ素子の発光層から放出される光を外部に取り出す方法が記載されている。この透過型の回折格子を用いたトップエミッション型の有機ＥＬ素子の場合には、回折格子を形成した後、酸化チタン等の高屈折率透明材料の層を形成し、これを光学研磨等の方法で平坦化している。
【０００４】
また、特許文献２には、回折格子構造を形成した有機ＥＬ素子をディスプレイ用途に用いることが記載されており、発光画素としてＲ（赤）、Ｇ（緑）、Ｂ（青）の三種類の光源を用いることが記載されている。
【先行技術文献】
【特許文献】
【０００５】
【特許文献１】特開平１１−２８３７５１号公報
【特許文献２】特開２００３−１６３０７５号公報
【発明の概要】
【発明が解決しようとする課題】
【０００６】
しかしながら、特許文献１において、トップエミッション型の有機ＥＬの場合には、回折格子の凹凸構造の上に透明電極や有機発光層などを積層して形成するため、ダークスポットの問題が発生する。また、ボトムエミッション型の有機ＥＬの場合には、回折格子の凹凸構造を高屈折率の透明材料で埋めた後に平坦化しており、有機ＥＬ素子の製造プロセスが煩雑になるという問題がある。
【０００７】
また、特許文献２では、Ｒ、Ｇ、Ｂの各光源の波長に合せて回折格子の周期構造を形成する必要があるため、有機ＥＬ素子の製造プロセスが非常に煩雑になるという問題がある。
【０００８】
本発明の目的は、有機ＥＬを用いた照明やディスプレイなどにおいて、トップエミッション型有機ＥＬの場合でも、ダークスポットの問題を解決するために凹凸構造の上に透明電極や有機発光層等を形成せずとも、発光層から放出される光を外部に有効に取り出すことができる有機ＥＬ素子を製造するのに適した部材（光学シート）を提供することにあり、また、ボトムエミッション型有機ＥＬの場合でも、回折格子の凹凸を高屈折率の透明材料で埋めた後に平坦化するという複雑な工程を経ることなく、発光層から放出される光を外部に有効に取り出すことができる有機ＥＬ素子を製造するのに適した部材（光学シート）を提供することにあり、さらには、有機ＥＬ素子をディスプレイ用途に用いる場合でも、Ｒ、Ｇ、Ｂの各光源の波長に合せた構造を形成させることなく、発光層から放出される光を外部に有効に取り出すことができる有機ＥＬ素子を製造するのに適した部材（光学シート）を提供することにある。
【課題を解決するための手段】
【０００９】
本発明は、フルオレン骨格を有する樹脂と屈折率が１．７以上の金属酸化物とを含み、海島構造からなる相分離構造を有し、ヘーズが１％以上である光学シートであって、熱重量減少測定による５％重量損失温度が３３０℃以上である光学シートに関するものであり、当該光学シートからなる有機ＥＬ用光取り出しシートに関するものである。
【００１０】
また、本発明は、当該光学シートを製造する方法であって、下記工程をこの順番で含む光学シートの製造方法に関するものである。
工程Ａ：フルオレン骨格を有する樹脂と屈折率が１．７以上の金属酸化物とを含む硬化性樹脂組成物を塗布する工程、
工程Ｂ：硬化性樹脂組成物を硬化させる工程、
工程Ｃ：１６０〜３００℃の温度で熱処理する工程。
【００１１】
また、溶剤を含有する場合に工程Ａと工程Ｂの間に、下記工程Ｘを含む光学シートの製造方法に関するものである。
工程Ｘ：溶剤を除去する工程
【発明の効果】
【００１２】
本発明の光学シートを用いれば、トップエミッション型有機ＥＬの場合でも、凹凸構造の上に透明電極や有機発光層等を形成することなく発光層から放出される光を外部に有効に取り出すことができる有機ＥＬ素子を製造することが可能となるため、タークスポットの問題が解消する。また、本発明の光学シートを用いれば、ボトムエミッション型有機ＥＬの場合でも、回折格子の凹凸を高屈折率の透明材料で埋めた後に平坦化するという複雑な工程を経ることなく、発光層から放出される光を外部に有効に取り出すことができる有機ＥＬ素子を製造することが可能となる。また、本発明の光学シートを用いれば、有機ＥＬ素子をディスプレイ用途に用いる場合でも、Ｒ、Ｇ、Ｂの各光源の波長に合せた構造を形成させることなく、発光層から放出される光を外部に有効に取り出すことができる有機ＥＬ素子を製造することが可能となる。
【図面の簡単な説明】
【００１３】
【図１】本発明の光学シートを用いたトップエミッション型有機ＥＬの素子構造を説明する断面図である。
【図２】本発明の光学シートを用いたボトムエミッション型有機ＥＬの素子構造を説明する断面図である。
【図３】実施例１における光学シートのＳＥＭ写真（反射電子像）である。
【図４】実施例１における光学シートのレーザー照射像である。
【図５】実施例２における光学シートのＳＥＭ写真（反射電子像）である。
【図６】実施例２における光学シートのレーザー照射像である。
【図７】実施例３における光学シートのＳＥＭ写真（反射電子像）である。
【図８】実施例３における光学シートのレーザー照射像である。
【図９】比較例１における光学シートのＳＥＭ写真（反射電子像）である。
【図１０】比較例１における光学シートのレーザー照射像である。
【図１１】比較例２における光学シートのＳＥＭ写真（反射電子像）である。
【図１２】比較例２における光学シートのレーザー照射像である。
【図１３】比較例３における光学シートのＳＥＭ写真（反射電子像）である。
【図１４】比較例３における光学シートのレーザー照射像である。
【発明を実施するための形態】
【００１４】
本発明の光学シートは、海島構造からなる相分離構造を有し、ヘーズが１％以上であって、熱重量減少測定による５％重量損失温度が３３０℃以上である樹脂組成物からなる。
【００１５】
ここで、熱重量減少測定による５％重量損失温度とは、熱重量減少測定装置で不活性ガス雰囲気下、室温から１０℃／ｍｉｎで昇温した場合に５重量％が損失する際の温度（Ｔｄ５と略記する）。であり、具体的には室温から１０℃／ｍｉｎで昇温した際に得られる熱重量減少曲線から求める。
【００１６】
５％重量損失温度が３３０℃以上であると、有機ＥＬディスプレイなどに用いる場合、ＩＴＯなどの電極をスパッタする際に樹脂の分解などが抑制され、ダークスポットの発生を抑制できる傾向にある。５％重量損失温度の下限値は、３４０℃以上であることが好ましく、３５０℃以上であることがより好ましく、３６０℃以上であることが特に好ましい。５％重量損失温度の上限値については、特に制限されないが、樹脂組成物の柔軟性の観点から、５００℃以下が好ましく、４８０℃以下がより好ましく、４６０℃以下が特に好ましい。
【００１７】
樹脂組成物は、海島構造からなる相分離構造を有する。島部の平均粒径は、特に制限されないが、０．５〜１００μｍであることが好ましい。島部の平均粒径が、０．５μｍ以上の場合に光散乱性が発現し、光取出し効率が良好になる傾向にあり、１００μｍ以下の場合に適度な光散乱性を示し、光取出し効率が良好となる傾向にある。島部の平均粒径の下限値は１μｍ以上であることがより好ましく、５μｍ以上であることがさらに好ましく、１０μｍ以上であることが特に好ましい。島部の平均粒径の上限値は８０μｍ以下であることがより好ましく、６０μｍ以下であることがさらに好ましく、４０μｍ以下であることが特に好ましい。
【００１８】
本発明の海島構造からなる相分離構造は、例えば、凹凸構造を有する層のように、当該構造に入射する光の角度を変えることが可能である。そのため、本発明の光学シートを有機ＥＬ素子等のデバイスの内部部材として用いた場合には、従来技術のように凹凸構造を高屈折率の透明材料で埋めた後に平坦化するという複雑な工程を経ることなく、発光層から放出される光を外部に有効に取り出す効果を得ことができる。
【００１９】
島部の粒径分布については、特に制限されないが、島部の粒径に応じた波長の光が散乱されることから、様々な波長の光を有機ＥＬ素子外へ取り出すためには、粒径分布を持つことが好ましい。特に、ディスプレイ用途に用いる場合、海島構造を形成する島部が粒径分布を有することによって、Ｒ、Ｇ、Ｂの各光源の波長に合せた構造を形成させることなく、発光層から放出される光を外部に有効に取り出すことができる。
【００２０】
粒径分布を表すパラメータとして、以下の式（２）に示す標準偏差ｓを用いた。
【数１】
0005804317.tif 000002
【００２１】
島部の粒径分布の標準偏差ｓは、特に制限されないが、１．１μｍ以上であることが好ましい。島部の粒径分布の標準偏差が１．１μｍ以上の場合に、様々な波長の光を散乱できる傾向にある。島部の粒径分布の標準偏差の下限値は、１．３μｍ以上であることがより好ましく、１．５μｍ以上であることがさらに好ましく、２μｍ以上であることが特に好ましく、２．５μｍ以上であることが最も好ましい。
【００２２】
本発明の光学シートのヘーズは、１％以上である。光学シートのヘーズが１％以上の場合に、有機ＥＬ素子の発光層から放出される光を散乱することができる傾向にある。ヘーズの上限値については、特に制限されないが、９０％以下であることが好ましい。光学シートのヘーズが９０％以下の場合に、有機ＥＬ素子の発光層から放出される光の反射を抑制できる傾向にあり、有機ＥＬ素子の発光層から放出される光を有機ＥＬ素子の外部へ効率よく取り出すことができる傾向にある。ヘーズの下限値は、１％以上が好ましく、１．５％以上がより好ましく、２％以上が特に好ましい。ヘーズの上限値は、８０％以下がより好ましく、７０％以下がさらに好ましく、６０％以下が特に好ましい。
【００２３】
本発明の樹脂組成物については、特に制限されないが、フルオレン骨格を有する樹脂を含有する。
【００２４】
フルオレン骨格を有する樹脂の含有量は、特に制限されないが、樹脂全量中、１０〜１００重量％であることが好ましい。フルオレン骨格を有する樹脂の含有量が、１０重量％以上の場合に光学シートの屈折率が高くなる傾向にある。フルオレン骨格を有する樹脂の含有量の下限値は、１５重量％以上であることがより好ましく、３０重量％以上であることがさらに好ましく、５０重量％以上であることが特に好ましい。フルオレン骨格を有する樹脂の含有量の上限値については、特に制限されない。
【００２５】
フルオレン骨格を有する樹脂は、重合体の構成単位中にフルオレン骨格を有するものであれば特に制限されないが、下記式（１）で表される構成単位を有する樹脂であることが好ましい。
【００２６】
【化１】
0005804317.tif 000003
・・・（１）
（式中、Ｒ１およびＲ２ はそれぞれ独立して水素原子又はメチル基であり、ａおよびｂは相互に独立して１〜４の整数である。）
フルオレン骨格を有する樹脂が式（１）で表される構成単位を有する樹脂である場合に、光学シートの耐熱性が良好となり、屈折率が高くなる傾向にある。
【００２７】
樹脂組成物は、フルオレン骨格を有する樹脂以外にも、不飽和ポリエステル樹脂、ポリエステルアクリレート樹脂、ウレタンアクリレート樹脂、シリコーンアクリレート樹脂、エポキシアクリレート樹脂などの樹脂を含有してもよい。
【００２８】
これらの樹脂（フルオレン骨格を有する樹脂以外の樹脂）の含有量は、特に制限されないが、樹脂全量中、０〜９０重量％が好ましい。これらの樹脂（フルオレン骨格を有する樹脂以外の樹脂）の含有量が９０重量％以下の場合に、光学シートの耐熱性が良好となる傾向にあり、屈折率が高くなる傾向にある。これらの樹脂（フルオレン骨格を有する樹脂以外の樹脂）の含有量の上限値は、８０重量％以下がより好ましく、７０重量％以下がさらに好ましく、６０重量％以下が特に好ましい。
【００２９】
樹脂の含有量は、特に制限されないが、樹脂組成物全量中、５〜９９重量％であることが好ましい。樹脂の含有量が。５重量％以上の場合に、光学シートの柔軟性が良好となる傾向にあり、９９重量％以下の場合に光学シートの屈折率が高くなる傾向にある。樹脂の含有量の下限値は、１０重量％以上がより好ましく、１５重量％以上が特に好ましい。また、樹脂の含有量の上限値は、９５重量％以下がより好ましく、８０重量％以下がさらに好ましく、７０重量％以下が特に好ましい。
【００３０】
樹脂組成物は、屈折率が１．７以上である金属酸化物を含有する。樹脂組成物が金属酸化物を含有する場合に、光学シートの屈折率をより高くすることができる傾向にある。金属酸化物の屈折率は、１．８以上であることがより好ましく、１．９以上であることがさらに好ましく、２以上であることが特に好ましい。金属酸化物の屈折率の上限値は、特に制限されないが、３．０以下であることが好ましい。屈折率が１．７以上である金属酸化物としては、特に制限されないが、酸化チタン（屈折率：２．７１）、酸化ジルコニウム（屈折率：２．４）、酸化アルミニウム（屈折率：１．７６）、酸化亜鉛（屈折率：１．９５）、酸化クロム（屈折率：２．５）が好ましい。中でも屈折率の面から酸化チタン、酸化ジルコニウム、酸化亜鉛、酸化クロムがより好ましく、酸化チタン、酸化クロム、酸化ジルコニウムが特に好ましい。
【００３１】
金属酸化物の形態としては、特に制限されず、真球状でも不定形でもよい。
【００３２】
また、金属酸化物の平均粒径は、特に制限されないが、１〜１００ｎｍであることが好ましい。金属酸化物の平均粒径が１ｎｍ以上の場合に光学シートの屈折率が高くなる傾向にあり、１００ｎｍ以下の場合に金属酸化物の凝集が抑制される傾向にある。金属酸化物の平均粒径の下限値は３ｎｍ以上がより好ましく、５ｎｍ以上がさらに好ましい。金属酸化物の平均粒径の上限値は８０ｎｍ以下がより好ましく、６０ｎｍ以下がさらに好ましく、５０ｎｍ以下が特に好ましい。
【００３３】
また、金属酸化物は表面処理されたものを用いてもよく、表面処理剤としては、シランカップリング剤、チタネートカップリング剤、アルミネートカップリング剤などが挙げられ、特にシランカップリング剤が好ましい。金属酸化物がシランカップリング剤で表面処理されている場合に、樹脂組成物中に金属酸化物が良好に分散する傾向にある。
【００３４】
金属酸化物の含有量は、特に制限されないが、樹脂組成物全量中、１〜９５重量％であることが好ましい。金属酸化物の含有量が１重量％以上の場合に、光学シートの屈折率が高くなる傾向があり、９５重量％以下の場合に光学シートの柔軟性が良好となる傾向にある。金属酸化物の下限値は５重量％以上がより好ましく、２０重量％以上がさらに好ましく、３０重量％以上が特に好ましい。金属酸化物の上限値は９０重量％以下がより好ましく、８５重量％以下がさらに好ましい。
【００３５】
樹脂組成物には、必要に応じて、スリップ性向上剤、レベリング剤、光安定剤（紫外線吸収剤、ＨＡＬＳ等）等を添加してもよい。これら添加物の添加量は、特に制限されないが、光学シートの透明性の観点から、樹脂組成物１００重量部に対し、１０重量部以下であることが好ましい。
【００３６】
本発明の光学シートは、上述した樹脂組成物からなるものである。
【００３７】
光学シートの厚みは、特に制限されないが、１〜１００μｍが好ましい。光学シートの厚みが、１μｍ以上の場合に厚みの均一性が良好となる傾向にあり、１００μｍ以下の場合に有機ＥＬ素子の厚みを増加させることなく有機ＥＬ素子を構成する部材として用いることができる傾向にある。光学シートの厚みの下限値は、２μｍ以上がより好ましく、３μｍ以上がさらに好ましい。また、光学シートの厚みの上限値は８０μｍ以下がより好ましく、６０μｍ以下がさらに好ましく、５０μｍ以下が特に好ましい。
【００３８】
次に、本発明の光学シートの製造方法について説明する。
【００３９】
本発明の光学シートの製造方法は、下記工程をこの順番で含むものである。
工程Ａ：基材に硬化性組成物を塗布する工程、
工程Ｂ：硬化性組成物を硬化させる工程、
工程Ｃ：１６０〜３００℃の温度で熱処理する工程。
【００４０】
まず、工程Ａについて説明する。工程Ａは、基材に硬化性組成物を塗布する工程である。基材としては、フィルムでもガラスでも特に制限はされない。
【００４１】
基材としてガラスを用いる場合は、光を透過することができるガラスであれば特に制限されるものではない。また、基材ガラスの厚みは、特に制限されるものではない。
【００４２】
基材としてフィルムを用いる場合には、光を透過することができるフィルムであれば特に制限されるものではないが、汎用性の観点から、プラスチックフィルムを用いることが好ましい。プラスチックフィルムとしては、セルロースエステル（例、トリアセチルセルロース、ジアセチルセルロース、プロピオニルセルロース、ブチリルセルロース、アセチルプロピオニルセルロース、ニトロセルロース）、ポリアミド、ポリアミドイミド、ポリカーボネート、ポリエステル（例、ポリエチレンテレフタレート、ポリエチレンナフタレート、ポリ−１，４−シクロヘキサンジメチレンテレフタレート、ポリエチレン−１，２−ジフェノキシエタン−４，４'−ジカルボキシレート、ポリブチレンテレフタレート）、ポリスチレン（例、シンジオタクチックポリスチレン）、ポリオレフィン（例、ポリプロピレン、ポリエチレン、ポリメチルペンテン）、ポリスルホン、ポリエーテルスルホン、ポリアリレート、ポリエーテルイミド、ポリメチルメタクリレートおよびポリエーテルケトン等のフィルムが挙げられる。特に、本発明の光学シートを液晶ディスプレイや有機ＥＬディスプレイ等の光取出しシートとして用いる場合には、耐熱性が必要な場合があるため、中でも、ポリエチレンナフタレート、ポリアミドイミド、ポリカーボネートのフィルムが好ましい。
【００４３】
基材フィルムの厚みは、特に制限されないが、３〜１５０μｍが好ましい。３μｍ以上の場合に製造過程で基材の断裂が生じにくくなる傾向にあり、１５０μｍ以下の場合に有機ＥＬ素子等のデバイスの厚みの増加を抑制することができる傾向にある。基材フィルムの厚みは、５μｍ以上がより好ましく、１０μｍ以上がさらに好ましく、１５μｍ以上が特に好ましい。また、基材フィルムの厚みは、１４０μｍ以下がより好ましく、１３０μｍ以下がさらに好ましく、１２０μｍ以下が特に好ましい。
【００４４】
基材としてフィルムを使用する場合、特に、Ｒｏｌｌ  ｔｏ  Ｒｏｌｌ製造装置を用いると、基材に硬化性組成物を効率よく塗布することができ、生産性を向上できる傾向にあるため、好ましい。
【００４５】
硬化性組成物については、特に制限されないが、硬化性を有する化合物の組成物であればよく、例えば、縮合重合系の硬化性化合物からなる硬化性組成物や、ラジカル重合系の硬化性化合物からなる硬化性組成物が挙げられる。
【００４６】
また、硬化性組成物は、屈折率の面から、フルオレン骨格を有する化合物を含有することが好ましい。フルオレン骨格を有する化合物の含有量は、特に制限されないが、硬化性化合物全量中、１０〜１００重量％であることが好ましい。フルオレン骨格を有する化合物の含有量が、１０重量％以上の場合に屈折率が高くなる傾向にある。フルオレン骨格を有する化合物の含有量の下限値は、２０重量％以上であることがより好ましく、３０重量％以上であることがさらに好ましく、５０重量％以上であることが特に好ましい。フルオレン骨格を有する化合物の含有量の上限値については、特に制限されない。
【００４７】
フルオレン骨格を有する化合物は、フルオレン骨格を有するものであれば特に制限されないが、式（３）で表される化合物であることが好ましい。
【００４８】
【化２】
0005804317.tif 000004
・・・（３）
（式中、Ｒ１およびＲ２ はそれぞれ独立して水素原子又はメチル基であり、ａおよびｂは相互に独立して１〜４の整数である。）
フルオレン骨格を有する化合物が式（３）で表される化合物である場合に、光学シートの耐熱性が良好となる傾向に有り、屈折率が高くなる傾向にある。
【００４９】
式（３）で表される化合物としては、例えば、大阪ガスケミカル（株）の「ＥＡ−０２８０Ｍ」が市販されている。
【００５０】
硬化性化合物は、フルオレン骨格を有する化合物以外にも、不飽和ポリエステル、ポリエステルアクリレート、ウレタンアクリレート、シリコーンアクリレート、エポキシアクリレートなどの化合物を含有してもよい。
【００５１】
これらの化合物（フルオレン骨格を有する化合物以外の硬化性化合物）の含有量は、特に制限されないが、硬化性化合物全量中、０〜９０重量％とするのが好ましい。これらの化合物（フルオレン骨格を有する化合物以外の硬化性化合物）の含有量が９０重量％以下の場合に、光学シートの耐熱性が良好となる傾向にあり、屈折率が高くなる傾向にある。これらの化合物（フルオレン骨格を有する化合物以外の硬化性化合物）の含有量の上限値は、８５重量％以下が好ましく、８０重量％以下がさらに好ましく、６０重量％以下が特に好ましい。
【００５２】
硬化性化合物の含有量は、特に制限されないが、硬化性組成物全量中、５〜９９重量％であることが好ましい。硬化性化合物の含有量が、５重量％以上の場合に硬化性組成物の硬化度が高くなる傾向にあり、９９重量％以下の場合に光学シートの屈折率が高くなる傾向にある。硬化性化合物の含有量の下限値は、１０重量％以上がより好ましく、１５重量％以上が特に好ましい。硬化性化合物の含有量の上限値は、９５質量％以下がより好ましく、８０重量％以下がさらに好ましく、７０重量％以下が特に好ましい。
【００５３】
硬化性組成物は、硬化性化合物成分以外に他の成分を含んでいてもよく、特に金属酸化物を含有することが好ましい。硬化性組成物が金属酸化物を含有する場合に、光学シートの屈折率をより高くすることができる傾向にある。金属酸化物としては、前述した金属酸化物を挙げることができる。
【００５４】
金属酸化物は溶媒に分散されていてもよい。用いる溶媒の種類は特に制限されないが、例えば、水、アルコール類、ケトン類、有機酸類、有機酸エステル類、炭化水素類等が好ましい。溶媒がアルコール類、ケトン類である場合に、硬化性化合物中での分散性が良好となる傾向にあり、後述する工程Ｘでの溶媒の除去が良好となる傾向にある。
【００５５】
金属酸化物の具体例としては、例えば、平均粒径が１５ｎｍの酸化ジルコニウムがメチルエチルケトンに分散している（酸化ジルコニウム／メチルエチルケトン＝３０／７０（重量比））ものが、日産化学（株）から商品名「ＯＺ−Ｓ３０Ｋ」として市販されている。
【００５６】
金属酸化物の含有量は、特に制限されないが、硬化性組成物全量中、１〜９５重量％であることが好ましい。添加する金属酸化物の含有量が１重量％以上の場合に、光学シートの屈折率が向上する傾向があり、９５重量％以下の場合に硬化性組成物の硬化度が高くなる傾向にある。金属酸化物の下限値は５重量％以上がより好ましく、２０重量％以上がさらに好ましく、３０重量％以上が特に好ましい。金属酸化物の上限値は９０重量％以下がより好ましく、８５重量％以下がさらに好ましい。
【００５７】
硬化性組成物は、特に制限はないが、光重合開始剤等の硬化剤を添加してもよい。
【００５８】
光重合開始剤としては、特に制限されないが、例えば、ベンゾイン、ベンゾインメチルエーテル、ベンゾインエチルエーテル、ベンゾインイソプロピルエーテル、ベンゾインイソブチルエーテル、アセトイン、ブチロイン、トルオイン、ベンジル、ベンゾフェノン、ｐ−メトキシベンゾフェノン、２，２−ジエトキシアセトフェノン、α，α−ジメトキシ−α−フェニルアセトフェノン、メチルフェニルグリオキシレート、エチルフェニルグリオキシレート、４，４’−ビス（ジメチルアミノ）ベンゾフェノン、１−ヒドロキシ−シクロヘキシル−フェニル−ケトン、２−ヒドロキシ−２−メチル−１−フェニルプロパン−１−オン等のカルボニル化合物；テトラメチルチウラムモノスルフィド、テトラメチルチウラムジスルフィド等の硫黄化合物；２，４，６−トリメチルベンゾイルジフェニルフォスフィンオキサイド、ビス（２，４，６−トリメチルベンゾイル）−フェニルフォスフィンオキサイド、ベンゾイルジエトキシフォスフィンオキサイド等のリン化合物などが挙げられる。
【００５９】
硬化剤の添加量は、特に制限されないが、硬化性組成物１００重量部に対し、０．１〜１０重量部が好ましい。硬化剤の添加量が、０．１重量部以上の場合に硬化度が高くなる傾向があり、１０重量部以下の場合に硬化物の色調が良好となる傾向がある。また、硬化剤は２種類以上併用してもよい。硬化剤の添加量の下限値は、０．２重量部以上が好ましく、０．５重量部以上がより好ましい。また、硬化剤の添加量の上限値は、８重量部以下が好ましく、５重量部以下がより好ましい。
【００６０】
硬化性組成物は、必要に応じて、スリップ性向上剤、レベリング剤、光安定剤（紫外線吸収剤、ＨＡＬＳ等）等の各種成分がさらに添加されてもよい。これらの成分の添加量は、光学シートの透明性の観点から、硬化性組成物１００重量部に対し、１０重量部以下が好ましい。
【００６１】
工程Ａでは基材上に硬化性組成物を塗布するが、塗布方法は、特に制限されず、スピンコート法、ロールコート法、スプレーコート法、バーコート法、ディップコート法、メニスカスコート法、吸上げ塗工法、フローコート法など、通常のウエットコート法を用いることができる。中でも、生産性の観点から、ロールコート法、バーコート法が好ましい。
【００６２】
工程Ａでは、硬化性組成物を塗布する際、必要に応じて粘度調整などの目的で、硬化性組成物を溶媒に希釈してから塗布してもよい。溶媒の量は、特に制限されないが、硬化性組成物１００重量部に対して、１０〜３００重量部であることが好ましい。溶媒の量が１０重量部以上の場合に、硬化性組成物の粘度が低くなるため、均一に塗工することができる傾向があり、溶媒の量が３００重量部以下の場合に、後述する工程Ｘにおいて溶媒を除去しやすい傾向にある。溶媒の量の下限値は、３０重量部以上が好ましく、５０重量部以上がさらに好ましい。また、溶媒の量の上限値は、２５０重量部以下が好ましく、２００重量部以下がさらに好ましい。
【００６３】
工程Ａで溶媒を用いなかった場合には、次に工程Ｂに移行するが、工程Ａで溶媒を用いた場合は、工程Ａの後、工程Ｂに移行する前に工程Ｘを経る。
【００６４】
工程Ｘは、溶媒を除去する工程である。溶媒を除去する方法としては、ヒーターなどによる加熱乾燥、減圧乾燥、真空乾燥、赤外線、マイクロ波などのエネルギー照射による乾燥など、通常の方法を利用することができる。中でも、生産性の観点から、ヒーターなどによる加熱乾燥、減圧乾燥が好ましい。
【００６５】
これらの乾燥方法は、単独で行ってもよく、複数の方法を組み合わせて行ってもよい。また、連続、バッチ式のいずれの方法を用いても構わない。
【００６６】
次に、工程Ｂについて説明する。工程Ｂでは、硬化性組成物を硬化させる工程である。硬化の際には、酸素阻害防止フィルムとしてＰＥＴフィルムなどを被せて硬化を行うことが好ましい。硬化させる方法としては、特に制限されないが、活性エネルギー線で硬化させることが好ましい。活性エネルギー線としては、特に制限されないが、紫外線、電子線、Ｘ線、赤外線および可視光線等が挙げられる。これらの活性エネルギー線のうち、硬化性が良好で樹脂の劣化を抑制できることから、紫外線と電子線が好ましい。
【００６７】
硬化性組成物を紫外線で硬化させる場合は、種々の紫外線照射装置を使用することができる。例えば、コンベア式ＵＶ照射装置（ウシオ電機（株）製、フュージョンＵＶシステムズ（株）製）等が挙げられる。光源としてはキセノンランプ、高圧水銀灯、メタルハライドランプ等を使用することができる。紫外線の照射量は、通常１０〜１０，０００ｍＪ／ｃｍ2が好ましい。紫外線の照射量が１０ｍＪ／ｃｍ2以上の場合に硬化性組成物の硬化性が向上する傾向にあり、１０，０００ｍＪ／ｃｍ2以下の場合に硬化物の可撓性が良好となる傾向にある。紫外線の照射量の下限値は、５０ｍＪ／ｃｍ2が好ましく、１００ｍＪ／ｃｍ2がさらに好ましく、５００ｍＪ／ｃｍ2が特に好ましい。また、紫外線の照射量の上限値は、９，０００ｍＪ／ｃｍ2が好ましく、７，０００ｍＪ／ｃｍ2がより好ましく、５，０００ｍＪ／ｃｍ2が特に好ましい。
【００６８】
なお、硬化後にＰＥＴフィルムなどの酸素阻害防止フィルムを剥離してもよい。
【００６９】
工程Ｂで得られる硬化物の屈折率は、特に制限されないが、１．６５〜２が好ましい。硬化物の屈折率が１．６５以上の場合に、光学部材への適用が可能となる傾向があり、硬化物の屈折率が２以下の場合に、例えば、有機ＥＬ照明に用いる場合に、積層するＩＴＯでの光の反射を抑制できる傾向にある。硬化物の屈折率の下限値は、１．６７以上が好ましく、１．７以上がより好ましい。硬化物の屈折率の上限値は、１．９５以下が好ましく、１．９以下がより好ましい。硬化物の屈折率は、硬化性組成物中の金属酸化物の含有量を高くすることにより高めることができる。
【００７０】
続いて、工程Ｃについて説明する。工程Ｃは、工程Ｂで得られた硬化物を１６０〜３００℃の温度で熱処理する工程である。
【００７１】
工程Ｃは、工程Ｂで得られた硬化物、すなわち樹脂組成物を熱処理することにより、相分離構造を発現させる工程である。
【００７２】
相分離構造は、一般的に異なる化学構造を有する混合系が熱力学的に相溶できなくなった場合に発現する。例えば、ブロック共重合体の場合、異種のブロック鎖が互いに十分混ざり合うことなく相分離すると、秩序だったミクロドメイン構造（ミクロ相分離構造）を作る。ミクロドメインはブロック共重合体の組成に応じて様々な形態を示し、例えば２つのブロック鎖が層状に交互に並んだ構造のラメラ状のもの、また一方のブロック鎖からなるマトリックス中に、他方のブロック鎖が円柱形に存在する構造のシリンダー状、球形に存在する球状、網の目構造になったギロイド状の構造等に分類される。これらの構造は、例えば、熱処理による溶解度の違いや、一部化学結合しているポリマーを熱処理することなどでも発現させることができる。
【００７３】
例えば、樹脂組成物の樹脂として、一般式（１）で表される構成単位を有する樹脂を用いた場合には、異なる化学構造を有する樹脂や金属酸化物等のうち、一般式（１）で表される構成単位を有する樹脂と十分に化学結合しない成分を、樹脂組成物の構成成分として用いることで、熱処理によって相分離構造を発現させることができる。
【００７４】
加熱温度が１６０℃以上の場合に、光学シートに相分離構造を十分に発現させることができる傾向にあり、加熱温度が３００℃以下の場合に樹脂の分解を抑制できる傾向にある。加熱温度の下限値は、１７０℃以上が好ましく、１８０℃以上がより好ましく、２００℃以上が特に好ましい。加熱温度の上限値は、２８０℃以下が好ましく、２５０℃以下がより好ましい。
【００７５】
加熱方法としては、特に制限されないが、ヒーターなどによる加熱乾燥、減圧乾燥、真空乾燥、赤外線、マイクロ波などのエネルギー照射による乾燥など、通常の方法を利用することができる。中でも、生産性の観点から、ヒーターなどによる加熱乾燥、減圧乾燥が好ましい。
【００７６】
これらの乾燥方法は、単独で行ってもよく、複数の方法を組み合わせて行ってもよい。また、連続、バッチ式のいずれの方法を用いても構わない。
【００７７】
加熱時間は、特に制限されないが、光学シートに相分離構造を十分に発現させる観点から、１０分〜５時間が好ましい。加熱時間が１０分以上の場合に相分離構造を十分に発現させることができる傾向にあり、５時間以下の場合に樹脂の分解を抑制できる傾向にある。加熱時間の下限値は、２０分以上が好ましく、３０分以上が特に好ましい。また、加熱時間の上限値は、４時間以下が好ましく、３時間以下がより好ましく、２時間以下が特に好ましい。
【００７８】
上述した工程Ａ〜工程Ｃを含む（必要に応じて工程Ｘを含む）方法によって、本発明の光学シートを製造することができる。
【００７９】
次に、本発明の光学シートの使用方法について説明する。
【００８０】
本発明の光学シートは、有機ＥＬ素子等のデバイスの内部構造を構成する部材、すなわち光取出しシートとして使用することができる。具体的には、本発明の光学シートにＩＴＯ等をスパッタ等により形成することによって電極を形成した後、発光層やその他の層を形成して有機ＥＬ素子を作製する。なお、前述した工程Ａ〜工程Ｃを含む（必要に応じて工程Ｘを含む）方法によって得られた光学シートを用いて、その上にＩＴＯ等をスパッタ等により形成して有機ＥＬ素子を作製してもよいし、工程Ｃを有機ＥＬ作製時のＩＴＯスパッタ前の減圧過熱処理（プレベーク処理）で行ってもよい。すなわち、有機ＥＬ素子を製造する工程において、工程Ａおよび工程Ｂを含む（必要に応じて工程Ｘを含む）方法によってあらかじめ得られた硬化物を用いて、プレベーク処理によって工程Ｃを行い、本発明の光学シートを製造してもよい。
【００８１】
最後に、本発明の光学シートを有機ＥＬの光取り出しシートとして用いた場合について説明する。
【００８２】
例えば、トップエミッション型有機ＥＬの場合を例にとって説明する。図１は、トップエミッション型有機ＥＬ素子の構造を模式的に表したものである。基板１上に、相分離構造層２、陽極３、発光層４、陰極５がこの順番で積層されている。これらの層のうち、相分離構造層２が本発明の光学シートである。
【００８３】
まず、最初に、本発明の光学シートである相分離構造層２を用いない有機ＥＬ素子（図は省略）の場合について説明する。発光層４から出射された光のうち、臨界角以下の角度で発光層４と陰極５の界面へ到達した光は、界面を透過して有機ＥＬ素子の外部へ照射されるが、臨界角以上の角度で発光層４と陰極５の界面へ到達した光は、界面において全反射し陽極３に向かって進行する。そして、陽極３に向かって進行した光は、陽極３と基板１の界面で全反射され、再び陰極５に向かって進行するが、発光層４と陰極５の界面へ臨界角以上で入射し、再び全反射する。このように、本発明の光学シートを用いない場合には、（発光層４／陰極５）の界面と（陽極３／基板１）の界面との間に閉じ込められる光が存在する。
【００８４】
これに対して、本発明の光学シートである相分離構造層２を用いた有機ＥＬ素子の場合には、臨界角以上の角度で発光層４と陰極５の界面へ到達した光は、界面において全反射し陽極３に向かって進行する。そして、陽極３に向かって進行した光は、陽極３と相分離構造層２との界面または相分離構造層２の層中で散乱され、光の進行方向が変化する。その結果、光が発光層４と陰極５の界面に再び到達する際に、臨界角以下の角度で入射する場合が生じ、陰極５を透過して有機ＥＬ素子の外部へ光を取り出すことができる。このように、本発明の光学シートを用いれば、トップエミッション型有機ＥＬ素子の場合において、（発光層４／陰極５）の界面と（陽極３／基板１）の界面との間に閉じ込められていた光を取り出すことができ、凹凸構造の上に透明電極や有機発光層等を形成せずとも、発光層から放出される光を相分離構造層で散乱させて外部に有効に取り出すことが可能となる。
【００８５】
また、図２は、ボトムエミッション型有機ＥＬの場合の模式図である。ボトムエミッション型有機ＥＬ素子の場合には、基板１上に、相分離構造層２、陽極３、発光層４、陰極５がこの順番で積層されている。これらの層のうち、相分離構造層２が本発明の光学シートである。
【００８６】
まず、最初に、本発明の光学シートである相分離構造層２を用いない有機ＥＬ素子（図は省略）の場合について説明する。発光層４から出射された光のうち、臨界角以下の角度で基板１と陽極３の界面へ到達した光は、界面を透過して有機ＥＬ素子の外部へ照射されるが、臨界角以上の角度で基板１と陽極３の界面へ到達した光は、界面において全反射し陰極５に向かって進行する。そして、陰極５に向かって進行した光は、発光層４と陰極５の界面で全反射され、再び陽極３に向かって進行するが、基板１と陽極３の界面へ臨界角以上で入射し、再び全反射する。このように、本発明の光学シートを用いない場合には、（基板１／陽極３）の界面と（発光層４／陰極５）の界面との間に閉じ込められる光が存在する。
【００８７】
これに対して、本発明の光学シートである相分離構造層２を用いた有機ＥＬ素子の場合には、臨界角以上の角度で陽極３と相分離構造層２の界面へ到達した光は、陽極３と相分離構造層２との界面または相分離構造層２の層中で散乱され、光の進行方向が変化する。その際、一部が臨界角以下になるため、基板１を透過して有機ＥＬ素子の外部へ光を取り出すことができる。陰極５に向かって進行した光は、発光層４と陰極５の界面で全反射して陽極３に向かって進行し、同様に陽極３と層分離構造２との界面または層分離構造層２中で散乱され、基板１を透過して有機ＥＬ素子の外部へ光を取り出すことができる。このように、本発明の光学シートを用いれば、ボトムエミッション型有機ＥＬ素子の場合において、（基板１／陽極３）の界面と（発光層４／陰極５）の界面との間に閉じ込められていた光を取り出すことができ、凹凸構造の上に透明電極や有機発光層等を形成せずとも、発光層から放出される光を相分離構造層で散乱させて外部に有効に取り出すことが可能となる。
【００８８】
このように、本発明の光学シートを使用すると、回折格子の凹凸を高屈折率の透明材料で埋めた後に平坦化するという複雑な工程を経ることなく、発光層から放出される光を相分離層で散乱させて外部に有効に取り出すことができる有機ＥＬ素子を製造することが可能となる。
【００８９】
また、本発明の光学シートを用いれば、有機ＥＬ素子をディスプレイ用途に用いる場合でも、Ｒ、Ｇ、Ｂの各光源の波長に合せた構造を形成させることなく、発光層から放出される光を外部に有効に取り出すことができる有機ＥＬ素子を製造することが可能となる。
【実施例】
【００９０】
以下に実施例により本発明を更に詳細に説明するが、本発明はこれらの実施例に限定されるものではない。なお、以下、「部」は「重量部」を表す。
＜５％重量損失温度（Ｔｄ５）の測定方法＞
リガク（株）製の熱重量減少測定装置「Ｔｈｅｒｍｏ  Ｐｌｕｓ  ＴＧ８１２０」を用いて測定し、窒素雰囲気中、１０℃／ｍｉｎで昇温した場合に得られる熱重量減少曲線から、５％重量損失温度（Ｔｄ５）を求めた。
具体的には、試料室内の天秤に、基準側に空のアルミ製カップ、測定試料側に測定対象物を１０ｍｇ充填したアルミ製カップを配置する。窒素を３００ｍＬ／ｍｉｎで流通させ、重量変化が安定したところで、窒素の流量を１００ｍＬ／ｍｉｎに設定する。流量が安定したところで、昇温を開始した。得られた熱重量減少曲線から、５％重量が損失する温度（Ｔｄ５）を読み取った。
【００９１】
＜島部の平均粒径測定方法＞
日立（株）製の走査型電子顕微鏡（ＳＥＭ：Ｓｃａｎｎｉｎｇ  Ｅｌｅｃｔｒｏｎ  Ｍｉｃｒｏｓｃｏｐｅ）「３４００Ｎ」を用いて、蒸着せずに３０Ｐａの低真空モードで光学シートを観察し、反射電子像により海島構造の画像を得た。得られた画像は、三谷商事（株）製の画像処理ソフトＷｉｎＲＯＯＦ（商品名）を用いて島部の粒径を測定した。なお、島部の粒径の平均値については、４５０μｍ×６００μｍの視野の中にある島部の数が３０個以上の場合は２０個の島部を任意に抽出して粒径を測定し、視野の中にある島部の数が３０個未満の場合は視野の中にある島部の数の約４分の３の数の島部を任意に抽出して粒径を測定し、抽出した島部の数の合計が１００個を超えるまで、総視野が５視野以上となるよう、視野を変えて粒径測定を行い、測定した島部の１個あたりの平均粒径と標準偏差を求めた。
【００９２】
＜屈折率測定方法＞
メトリコン社製の屈折率測定装置「モデル２０１０プリズムカプラ」を用いて、２５℃の環境下で５９４ｎｍにおける屈折率を測定した。
なお、屈折率の測定にあたっては、対象物そのものを直接測定してもよいし、対象物が基材上に形成された状態で測定することも可能である。対象物が基材上に形成された状態で測定する場合には、表面の埃等を除去した基材をプリズム底部に接触させ、レーザーの入射角を変化させて基材の屈折率を算出し、得られた基材の屈折率をパラメータとして用いて、基材上の対象物について基材と同様の手順で測定して、対象物の屈折率を得た。
＜膜厚の測定方法＞
ニコン（株）製の「ＤＩＧＩＭＩＣＲＯ  ＭＦＣ−１０１」を用いて、ガラス基板上のランダムに抽出した１０点について厚みを測定した後、ガラス基板上に硬化物が形成された状態で、ランダムに抽出した１０点について厚みを測定した。その後、ガラス基板の厚みを差し引くことで、ガラス基板上に形成した硬化物の厚みを算出した。
＜全光線透過率及びヘーズ＞
日本電色（株）製の「ＨＡＺＥ ＭＥＴＥＲ ＮＤＨ２０００」を用いて、ＪＩＳ Ｋ７３６１−１に示される測定法に準拠して光学シートの全光線透過率を測定し、ＪＩＳ Ｋ７１３６に示される測定法に準拠して光学シートのヘーズを測定した。
【００９３】
［実施例１］
フルオレンジアクリレート／メチルエチルケトン＝５０／５０（重量比）の混合物（大阪ガスケミカル（株）製商品名「ＥＡ−０２８０Ｍ」）を４０部、酸化ジルコニウム／メチルエチルケトン＝３０／７０（重量比）の混合物（日産化学（株）製商品名「ＯＺ−Ｓ３０Ｋ」）を６０部、及びベンゾイルエチルエーテル（精工化学（株）製商品名「セイクオールＢＥＥ」）０．５部を混合し、硬化性組成物を得た。
【００９４】
この硬化性組成物を、ガラス基板（コーニング（株）社製商品名「イーグルＸＧ」）上に全自動バーコータ（松尾産業（株）社製「Ｋ１０１  コントロールコーター」）を用いてバーＮｏ．５により塗工した（工程Ａ）。この塗工物を乾燥機にて１５０℃で６０分間熱処理した後、さらに２００℃で３０分間熱処理して、メチルエチルケトンを揮発させた（工程Ｘ）。メチルエチルケトンを揮発させた後の硬化性組成物に対して、酸素阻害を受けないようＰＥＴフィルムを被せた後、紫外線硬化を行った（工程Ｂ）。なお、紫外線硬化は、コンベア式ＵＶ照射装置（ウシオ電機（株）製）にて、出力１２０Ｗのランプを用い、積算光量として２０００ｍＪ／ｃｍ２照射した後、７０℃で５分加熱処理を行い、硬化反応を行った後、ＰＥＴフィルムを剥離した。
【００９５】
得られた硬化物について、ガラス基板上に形成された状態で屈折率を測定しようとしたが、プリズム底部とガラス面の接触が十分でないため、ガラス基板自身の屈折率が測定できなかった。そこで、上記工程Ａにおいてガラス基板の代わりに、アクリルフィルム（三菱レイヨン（株）社製商品名「アクリプレン」）を用いて、この硬化性組成物を全自動バーコータを用いてバーＮｏ．５により塗工した後、上記工程Ｘにおいて８０℃で６０分間熱処理してメチルエチルケトンを揮発させた後、工程Ｂにおいては上記と同条件で硬化反応を行った後、ＰＥＴフィルムを剥離した。得られた硬化物について、アクリルフィルム上に形成された状態で屈折率及び膜厚を測定したところ、硬化物の屈折率は１．７０であった。従って、ガラス基板上に形成された硬化物についても、その屈折率は１．７０と推定される。
【００９６】
ガラス基板上に形成された硬化物をガラス基板とともに、１０−２Ｐａの減圧下、２３０℃、１時間加熱処理を行い、海島構造を発現させて光学シートを得た（工程Ｃ）。この光学シートのＳＥＭ写真（反射電子像）を図３に示す。島部の平均粒径は２５μｍ、標準偏差は５．１μｍであった。この光学シートは、膜厚７．９μｍであり、ヘーズは５．１％であった。また、５％重量損失温度（Ｔｄ５）は３６７℃であった。
【００９７】
この光学シートにレーザーを照射し、光が散乱する様子をデジタルカメラで撮影した。その様子を図４に示す。図４から、光が大きく散乱されていることがわかる。
【００９８】
［実施例２］
工程Ｃにおける２３０℃、１時間の加熱処理条件を２００℃、０．５時間とした以外は、実施例１と同様の操作を行い、ガラス基板上に硬化物を作製した。硬化物の屈折率は１．７０と推定された。さらに実施例１と同様の操作を行い、光学シートを得た。光学シートの島部の平均粒径は１８μｍ、標準偏差は２．９μｍ、膜厚６．５μｍ、ヘーズは３．１％、Ｔｄ５は３６７℃であった。ＳＥＭ写真（反射電子像）を図５に示す。レーザー照射時のデジタルカメラ撮影画像を図６に示す。図６から、光が散乱されていることがわかる。
【００９９】
［実施例３］
工程Ｃにおける２３０℃、１時間の加熱処理条件を１８０℃、１時間とした以外は、実施例１と同様の操作を行い、ガラス基板上に硬化物を作製した。硬化物の屈折率は１．７０と推定された。さらに実施例１と同様の操作を行い、光学シートを得た。光学シートの島部の平均粒径は１４μｍ、標準偏差は３．７μｍ、膜厚７．４μｍ、ヘーズは２．３％、Ｔｄ５は３６７℃であった。ＳＥＭ写真（反射電子像）を図７に示す。レーザー照射時のデジタルカメラ撮影画像を図８に示す。図８から、光が散乱されていることがわかる。
【０１００】
［比較例１］
工程Ｃを行わなかった（２３０℃、１時間の加熱処理を行わなかった）以外は、実施例１と同様の操作を行い、光学シートを得た。得られた光学シートのＳＥＭ写真（反射電子像）を図９に示す。光学シートには海島構造は発現していなかった。硬化物の屈折率は１．７０と推定された。光学シートは、膜厚７．６μｍ、ヘーズは０．５％、Ｔｄ５は３６７℃であった。レーザー照射時のデジタルカメラ撮影画像を図１０に示す。図１０から、光が散乱されていないことがわかる。
【０１０１】
［比較例２］
工程Ｃにおける２３０℃、１時間の加熱処理条件を１００℃、１時間とした以外は、実施例１と同様の操作を行い、ガラス基板上に硬化物を作製した。硬化物の屈折率は１．７０であったと推定された。さらに実施例１と同様の操作を行い、光学シートを得た。光学シートの島部の平均粒径は５．２μｍ、標準偏差は１．５μｍ、膜厚７．０μｍ、ヘーズは０．５％、Ｔｄ５は３６７℃であった。ＳＥＭ写真（反射電子像）を図１１に示す。レーザー照射時のデジタルカメラ撮影画像を図１２に示す。図１２から、光が散乱されていないことがわかる。
【０１０２】
［比較例３］
コハク酸／トリメチロールエタン／アクリル酸＝１／２／４（モル比）の縮合物（大阪有機化学工業（株）製、商品名「ＴＡＳ」）１９．５部、１，６−ヘキサンジオールジアクリレート（大阪有機化学工業（株）製、商品名「ビスコート＃２３０」）２０．５部、酸化ジルコニウム／メチルエチルケトン＝３０／７０（重量比）の混合物（日産化学（株）製商品名「ＯＺ−Ｓ３０Ｋ」）を６０部、及びベンゾイルエチルエーテル（精工化学（株）製商品名「セイクオールＢＥＥ」）０．５部を混合し、硬化性組成物を得た。
【０１０３】
得られた硬化性組成物を用いて、実施例１と同様の方法で、ガラス基板およびアクリルフィルムにそれぞれ塗工した後、熱処理及び紫外線硬化を行った。
【０１０４】
ガラス基板上に形成された硬化物の屈折率は１．６２と推定された。
【０１０５】
ガラス基板上に形成された硬化物をガラス基板とともにを２００℃、０．２５時間加熱処理を行い、海島構造を発現させて光学シートを得た。この光学シートの島部の平均粒径は７．３μｍ、標準偏差は２．３μｍ、膜厚２．４μｍ、ヘーズは０．５４％、Ｔｄ５は３３３℃であった。ＳＥＭ写真（反射電子像）を図１３に示す。レーザー照射時のデジタルカメラ撮影画像を図１４に示す。図１４から、光が散乱されていないことがわかる。
【０１０６】
【表１】
0005804317.tif 000005
【符号の説明】
【０１０７】
１  基板
２  相分離構造層（光学シート）
３  陽極
４  発光層
５  陰極
【図１】
0005804317.tif 000008
【図２】
0005804317.tif 000009
【図３】
0005804317.tif 000010
【図４】
0005804317.tif 000011
【図５】
0005804317.tif 000012
【図６】
0005804317.tif 000013
【図７】
0005804317.tif 000014
【図８】
0005804317.tif 000015
【図９】
0005804317.tif 000016
【図１０】
0005804317.tif 000017
【図１１】
0005804317.tif 000018
【図１２】
0005804317.tif 000019
【図１３】
0005804317.tif 000020
【図１４】
0005804317.tif 000021